Brevet FR3046699A1 — publié le 20170714

ACCUMULATEUR LITHIUM-ION DOMAINE DE L'INVENTION La présente invention concerne un accumulateur lithium-ion ayant une électrode positive associée à un collecteur de courant en aluminium fonctionnalisé avec des groupements aromatiques. Le domaine d'utilisation de la présente invention concerne de manière générale le stockage de l'énergie, et plus particulièrement la conversion d'énergie chimique en énergie électrique. ETAT ANTERIEUR DE LA TECHNIQUE Typiquement, un accumulateur de type lithium-ion comprend successivement une électrode négative, un électrolyte et une électrode positive. Son fonctionnement en cycle de décharge est assuré par le transfert d'ions lithium de l'électrode négative (anode) vers l'électrode positive (cathode), et par le transfert d'électrons de l'électrode négative (anode) vers l'électrode positive (cathode) grâce à un circuit extérieur. Ces transferts sont réversibles de manière à permettre la charge de l'accumulateur. Les électrodes sont généralement associées à des collecteurs de courant qui assurent les mouvements d'électrons entre elles. L'électrolyte comprend généralement un sel de lithium, par exemple du bis(trifluorométhane)sulfonimide de lithium (LiTFSI) ou de l'hexafluorophosphate de lithium (LiPF6). Lors du fonctionnement de l'accumulateur, le sel d'électrolyte peut éventuellement se décomposer partiellement, et ainsi altérer les propriétés de l'accumulateur. A titre d'exemple, le sel LiPF6 peut générer des composés de type HF. La présence de sel LiTFSI dans un électrolyte contenant un solvant de type ester de carbonate peut provoquer la dissolution anodique de l'aluminium qui est utilisé en tant que collecteur de courant pour les électrodes positives. C'est notamment le cas lorsque le matériau d'électrode comprend un oxyde lamellaire porté à un potentiel supérieur à 3,7V vs. Li°. 3046699 2 L'art antérieur comporte diverses solutions permettant de remédier à cette problématique, par lesquelles on peut citer l'utilisation d'un co-sel dans l'électrolyte, l'augmentation de la concentration en sel, l'utilisation d'un collecteur de courant en un matériau différent de l'aluminium, mais aussi la mise au point de nouveaux sels ou de 5 nouveaux solvants. Cependant, ces solutions s'avèrent généralement coûteuses et aléatoires quant aux résultats. 10 Le prétraitement de l'aluminium avec le sel de lithium LiBOB (lithium bis(oxalate)borate) a également été proposé (Journal of Electrochemical Society, 2006 153 (9) B365-B369). Quoi qu'il en soit, il existe toujours un besoin de développer des alternatives 15 relativement aisées à mettre en oeuvre, adaptées à tout type de sel et de solvant d'électrolyte. Le Demandeur a mis au point un accumulateur lithium-ion répondant à cette problématique grâce à l'utilisation d'aluminium greffé. 20 EXPOSE DE L'INVENTION La présente invention concerne un accumulateur lithium-ion ayant une électrode positive associée à un collecteur de courant en aluminium fonctionnalisé avec des 25 groupements aromatiques. Cette fonctionnalisation du collecteur de courant permet d'atténuer, voire de supprimer le phénomène de dissolution anodique observé dans les accumulateurs lithium-ion de l'art antérieur. Plus précisément, la présente invention concerne un accumulateur lithium ion 30 comprenant successivement : - un premier collecteur de courant ; - une électrode négative en contact avec le premier collecteur de courant ; - un séparateur d'électrodes comprenant un électrolyte, en contact avec l'électrode négative ; 35 - une électrode positive en contact avec le séparateur d'électrodes ; - un deuxième collecteur de courant en contact avec l'électrode positive. 3046699 3 Selon l'invention, le deuxième collecteur de courant est en aluminium greffé de manière covalente avec au moins un groupement aromatique phényle C6(R,)5, formule dans laquelle : R, désigne R1, R2, R3, R4 et R5 qui sont indépendamment l'un de l'autre choisis 5 dans le groupe comprenant : ^ C(=0)0-Y+; S03-Y+ ; CH2-S03-Y+ ; NR3+X- ; OH ; PO3H-Y+ ; ^ H ; F ; CnF2n+1 CnH2n+1 ^ NO2 ; -O-CH2-O- ; les groupements imidazoles ; et les dérivés de groupements imidazoles ; 10 avec Y= H, Na, K, Li, NR'4 ; X= F, Cl, Br, I; n étant un nombre entier compris entre 1 et 10 ; R = ; R' = H, et leurs mélanges, m étant un nombre entier compris entre 1 et 10 ; au moins deux groupements R, étant différent de H. 15 Pour plus de clarté, dans la formule C6(R,)5, « R, » désigne les cinq groupements R1, R2, R3, R4 et R5, i étant un nombre entier compris entre 1 et 5. De manière générale, le deuxième collecteur de courant se présente sous la forme d'un 20 feuillet d'aluminium ayant une épaisseur comprise entre 2 et 100 micromètres, avantageusement entre 5 et 30 micromètres. Ainsi, il présente avantageusement deux faces principales, dont l'une d'entre elles est en contact avec l'électrode positive. 25 Selon un mode de réalisation particulier, le deuxième collecteur de courant en aluminium est greffé sur une seule face principale. Selon un autre mode de réalisation, il est greffé sur ses deux faces principales avec le 30 même groupement aromatique phényle C6(R,)5 ou avec deux groupements aromatiques phényle C6(R,)5. Dans le groupement aromatique phényle C6(R,)5, les groupements R1, R2, R3, R4 et R5 sont respectivement en positions ortho, meta, para, meta et ortho par rapport à l'atome 35 de carbone lié de manière covalente au deuxième collecteur de courant en aluminium, comme indiqué ci-dessous, l'astérisque * désignant l'atome de carbone lié de manière covalente au deuxième collecteur de courant en aluminium : 3046699 4 Selon un mode de réalisation préféré : - Ri=R3=R5=Het - R2 = R4 = CF3 5 En outre, le groupement aromatique phényle C6(R,)5 représente avantageusement 0.1 à 10 % en poids, par rapport au poids du deuxième collecteur de courant, plus avantageusement 0.1 à 5% en poids. 10 Le deuxième collecteur de courant est en contact avec l'électrode positive de l'accumulateur. L'électrode positive peut comprendre un matériau actif d'électrode choisi dans le groupe comprenant les oxydes de métaux de transition de type LiMO2 ou LiM04 ; et 15 les structures poly-anioniques incluant par exemple les phosphates de métaux de transition LiMPO4, M étant un métal ou un mélange de métaux de transition incluant par exemple Ni, Mn, Co, Al, Fe, Ti, V. 20 En outre, l'électrode positive peut généralement comprendre un liant (polyfluorure de vinylidène par exemple) et un additif électroniquement conducteur (particules de carbone par exemple). L'électrode positive peut notamment comprendre, en poids, les proportions suivantes 25 de liant/additif électroniquement conducteur/matériau actif : 2/2/96 à 10/10/80. Comme déjà indiqué, l'accumulateur selon l'invention comprend un électrolyte positionné entre l'électrode positive et l'électrode négative. L'électrolyte peut être supporté, notamment par un séparateur d'électrodes électroniquement isolant. 30 3046699 5 L'électrolyte comprend au moins un sel de lithium. Pour exemple, ce sel peut être choisi dans le groupe comprenant le bis(trifluorométhane)sulfonimide de lithium (LiTFSI) ; l'hexafluorophosphate de lithium (LiPF6) ; le tétrafluoroborate de lithium (LiBF4) ; le bis(fluorosulfonyl)imide de lithium (LiFSI) ; le perchlorate de lithium 5 (LiC104) ; l'hexafluoroarsenate de lithium (LiAsF6) ; et le 4,5-dicyano-2- (trifluoromethyl)imidazole de lithium (LiTDI) D'autre part, l'électrolyte peut également comprendre au moins un solvant organique, par exemple un ester de carbonate. Ce solvant organique peut notamment être choisi 10 dans le groupe comprenant le carbonate d'éthylène ; le carbonate de propylène ; le carbonate de diethyle ; le carbonate de dimethyle et leurs mélanges. L'électrolyte peut être liquide à la température de fonctionnement de l'accumulateur selon l'invention. 15 Comme déjà indiqué, l'électrolyte assure le transfert d'ions lithium entre deux électrodes de signes opposés. En cycle de décharge, l' électrode positive et l'électrode négative de l'accumulateur 20 selon l'invention correspondent respectivement à la cathode et à l'anode. L'électrode négative peut comprendre un matériau actif d'électrode choisi dans le groupe comprenant le graphite ; le carbone dur ; le Li4Ti5O12 (LTO) ; et le silicium. 25 En outre, elle peut généralement comprendre un liant (polyfluorure de vinylidène ou carboxyméthylcellulose par exemple) et un additif électroniquement conducteur (particules de carbone par exemple). L'électrode négative peut notamment comprendre, en poids, les proportions suivantes 30 de liant/additif électroniquement conducteur/matériau actif : 2/2/96 à 10/10/80. L'électrode négative peut également être constituée de lithium métallique. Les électrodes sont généralement enduites sur les collecteurs de courant. 35 3046699 6 Le greffage du deuxième collecteur de courant en aluminium est généralement réalisé par réduction d'un sel de diazonium de formule +1\12-C6(R,)5. Le greffage est généralement réalisé par voie chimique ou par voie électrochimique. 5 La réduction électrochimique (figure 2) est préférée étant donné qu'elle permet de prédéterminer et d'optimiser le taux de greffage grâce au contrôle par voltamétrie cyclique de la réaction et de sa cinétique. Préalablement au greffage, le sel de diazonium +1\12-C6(R,)5 peut être préparé par 10 réaction entre un agent nitrosant (nitrite de sodium NaNO2 ou acide nitreux HNO2) et une amine de formule H2N-C6(R,)5 selon les techniques conventionnelles (voir notamment la figure 1 et le document Assresahegn et al., Carbon 92 (2015), pages 362381). 15 Le greffage du deuxième collecteur de courant permet d'améliorer la durée de vie de l'accumulateur selon l'invention en limitant ou en stoppant le phénomène de dissolution anodique. L'invention et les avantages qui en découlent ressortiront mieux des figures et des 20 exemples suivants donnés afin d'illustrer l'invention et non de manière limitative. DESCRIPTION DES FIGURES La figure 1 illustre la formation d'un sel de diazonium. 25 La figure 2 illustre le greffage d'un composé aromatique sur un substrat, par réduction d'un sel de diazonium. La figure 3 illustre les voltampérogrammes cycliques pour un collecteur de courant selon l'invention ou selon des contre-exemples. La figure 4 illustre les voltampérogrammes cycliques pour un collecteur de courant 30 selon l'invention ou selon des contre-exemples. EXEMPLES DE REALISATION DE L'INVENTION Les exemples suivants mettent en oeuvre un collecteur de courant en aluminium (CE-1) 35 ou en aluminium greffé avec un composé aromatique (CE-2, CE-3, INV-1). 3046699 7 Les collecteurs de courant en aluminium greffé ont été préparés par réduction d'un sel de diazonium en présence d'un feuillet d'aluminium (référence commerciale SUMIKEI A1085H-H18) dans un montage standard à trois électrodes en appliquant un potentiel (-1,5 V vs Hg/Hg2SO4) pendant une heure. Les sels de diazonium testés sont 5 les suivants : INV-1 : +1\12-C6(R,)5 avec i = 1 à 5 et R1 = R3 = R5 = H ; R2 = R4 = CF3 ; CE-2 : +1\12-C6(R,)5 avec i = 1 à 5 et R1 = R2 = R5 = R4 = H ; R3 = CF3 CE-3 : +1\12-C6(R,)5 avec i = 1 à 5 et Ri = R2 = R5 = R4 = H ; R3 = SO3H. 10 Les feuillets d'aluminium ainsi traités ont ensuite été placés en face de lithium métal avec un séparateur imbibé d'électrolyte (1M LiTFSI dans EC/PC 1/1 en volume ; EC : carbonate d'éthylène ; PC : carbonate de propylène). Ces assemblages ont été soumis à 10 cycles voltamétriques à lmV/S entre 2,5 et 4,2V 15 vs. Li métal (figures 3 et 4). Le feuillet d'aluminium selon l'invention (INV-1 ; deux substituants différents de H sur C6(R,)5) conduit à une forte diminution des courants anodiques provoqués par la dissolution de l'aluminium. 20 Comme le montre la figure 4 (10 cycles), cette protection est stable sur plusieurs cycles. Les feuillets CE-2 et CE-3 (un seul substituant différent de H sur C6(R,)5) conduisent 25 au contraire à une augmentation de ces courants anodiques, par rapport au feuillet en aluminium conventionnel (CE-1). Il est possible que le milieu acide utilisé dégrade la passivation naturelle de l'aluminium et qu'ensuite, le traitement ne compense pas cette fragilisation. 30 REVENDICATIONS1. Accumulateur lithium ion comprenant successivement : - un premier collecteur de courant ; - une électrode négative en contact avec le premier collecteur de courant ; - un séparateur d'électrodes comprenant un électrolyte, en contact avec l'électrode négative ; - une électrode positive en contact avec le séparateur d'électrodes ; - un deuxième collecteur de courant en contact avec l'électrode positive ; caractérisé en ce que le deuxième collecteur de courant est en aluminium greffé de manière covalente avec au moins un groupement aromatique phényle C6(Ri)5, formule dans laquelle : Ri désigne R1, R2, R3, R4 et R5 qui sont indépendamment l'un de l'autre choisis dans le groupe comprenant : - C(=0)0-Y+; 803-Y+ ; CH2-803-Y+ ; NR3+X- ; OH ; PO3H-Y+ ; ^ H ; F ; CnF2n+1 CnH2n+1 ^ NO2 ; -O-CH2-O- ; les groupements imidazoles ; et les dérivés de groupements imidazoles ; avec Y = H, Na, K, Li, NR'4 ; X= F, Cl, Br, I ; n étant un nombre entier compris entre 1 et 10 ; R = ; R' = H, C.,H2m-p1 et leurs mélanges, m étant un nombre entier compris entre 1 et 10 ; au moins deux groupements Ri étant différent de H. 2. Accumulateur lithium ion selon la revendication 1, caractérisé en ce que le deuxième collecteur de courant se présente sous la forme d'un feuillet d'aluminium ayant une épaisseur comprise entre 2 et 100 micromètres. 3. Accumulateur lithium ion selon la revendication 1 ou 2, caractérisé en ce que Ri= R3 = R5 = H et R2 = R4 = CF3. 4. Accumulateur lithium ion selon l'une des revendications 1 à 3, caractérisé en ce que le groupement aromatique phényle C6(R,)5 représente 0.1 à 10 % en poids, par rapport au poids du deuxième collecteur de courant. 3046699 9 6. 10 7. 15 20 8. 25 9. 30 10. 35 5. Accumulateur lithium ion selon l'une des revendications 1 à 4, caractérisé en ce que l'électrolyte comprend au moins un sel de lithium choisi dans le groupe comprenant le bis(trifluorométhane)sulfonimide de lithium ; l'hexafluorophosphate de lithium ; le tétrafluoroborate de lithium ; le 5 bis(fluorosulfonyl)imide de lithium le de lithium ; perchlorate ; l'hexafluoroarsenate de lithium ; et le 4,5-dicyano-2-(trifluoromethyl)imidazole de lithium. Accumulateur lithium ion selon l'une des revendications 1 à 5, caractérisé en ce que l'électrolyte comprend au moins un solvant organique choisi dans le groupe comprenant le carbonate d'éthylène ; le carbonate de propylène ; le carbonate de diethyle ; le carbonate de dimethyle et leurs mélanges. Accumulateur lithium ion selon l'une des revendications 1 à 6, caractérisé : en ce que l'électrode positive comprend un matériau actif choisi dans le groupe comprenant les oxydes de métaux de transition LiMO2 ou LiMO4 ; et les phosphates de métaux de transition LiMPO4 ; M étant un métal ou un mélange de métaux de transition incluant Ni, Mn, Co, Al, Fe, Ti, et V ; et en ce que l'électrode négative comprend un matériau actif choisi dans le groupe comprenant le graphite ; le carbone dur ; le Li4Ti5O12 ; et le silicium. Accumulateur lithium ion selon l'une des revendications 1 à 7, caractérisé en ce que l'électrode positive comprend, en poids, les proportions suivantes de liant/additif électroniquement conducteur/matériau actif : 2/2/96 à 10/10/80. Accumulateur lithium ion selon l'une des revendications 1 à 8, caractérisé en ce que l'électrode négative comprend, en poids, les proportions suivantes de liant/additif électroniquement conducteur/matériau actif : 2/2/96 à 10/10/80. Accumulateur lithium ion selon l'une des revendications 1 à 9, caractérisé en ce que le deuxième collecteur de courant est greffé par réduction d'un sel de diazonium de formule +1\12-C6(14.